(57)【要約】      （修正有）【課題】ハロゲン系の難燃剤を使わず、薄膜化による意匠低下も起こさず、無機材料添加量を多くしても機械物性や生産性が低下することなく不燃性能を持ち、外的負荷に対して、剥離を起こし難いオレフィン系化粧シートおよび化粧板の提供。【解決手段】無機物含有樹脂層１、模様層２、ポリオレフィン系透明樹脂層３、及び表面保護層４を少なくとも有する化粧シート１０であって、無機物含有樹脂層１が、総厚３０〜１１０μｍの範囲内にあり、無機物６０〜８５質量％、炭化水素系樹脂１〜３９質量％、分散剤０.０１〜１質量％の配合の混合物であり、製膜方向に１．１〜５．０倍に延伸されてなり、更に無機物含有樹脂層１の最表層１ａ、１ｂには、融点が１００℃以下の成分が添加されている化粧シート１０。【選択図】図１
2019042959.tif 000002
【特許請求の範囲】
【請求項１】
無機物含有樹脂層、模様層、ポリオレフィン系透明樹脂層、及び表面保護層を少なくとも有する化粧シートにおいて、前記無機物含有樹脂層が、総厚３０〜１１０μｍの範囲内にあり、無機物６０〜８５質量％、炭化水素系樹脂１〜３９質量％、分散剤０.０１〜１質量％の配合の混合物であり、製膜方向に１．１〜５．０倍に延伸されてなり、更に前記無機物含有樹脂層の最表層には、融点が１００℃以下の成分が添加されている事を特徴とする化粧シート。
【請求項２】
前記無機物含有樹脂層が、更に製膜方向と垂直な方向への延伸により、１．１〜１．５倍に延伸されている事を特徴とする、請求項１に記載の化粧シート。
【請求項３】
前記無機物が、炭酸カルシウムを主原料とする事を特徴とする、請求項１または２に記載の化粧シート。
【請求項４】
前記無機物が、炭酸カルシウムを主原料とし、副原料として、顔料、二酸化チタン、タルク、マイカ、シリカからなる群の中から選ばれる１種類以上を含有する事を特徴とする、請求項１〜３のいずれかに記載の化粧シート。
【請求項５】
請求項１〜４のいずれかに記載の化粧シートを、不燃板に貼り合わせた事により得られる化粧板。
【発明の詳細な説明】
【技術分野】
【０００１】
本発明は、木質系ボード類、無機系ボード類、金属板等の各種化粧基板の表面に接着剤で貼り合わせて化粧版として用いる化粧シートに関し、特にポリオレフィン系樹脂を主に用いた化粧シートに関する。
【背景技術】
【０００２】
従来、化粧シートは、各種基材に意匠性を付与する為に貼り合せるものであり、当初は紙製あるいはポリ塩化ビニル樹脂製のものが主に製造・使用されていた。しかし近年の環境問題への関心の高まりから、ポリ塩化ビニル樹脂製の化粧シートは敬遠されており、それに置き換わる形で、ポリオレフィン系樹脂をベースにしたものが好適に使用されてきている。 
【０００３】
化粧シートのポリ塩化ビニル樹脂製からポリオレフィン系樹脂製への切り替えに際しては、当初より様々な問題が指摘されていたが、技術の成熟によりその多くは解決されていった。しかし不燃性能に関わる部分では、ポリオレフィン系樹脂製化粧シートでポリ塩化ビニル樹脂製の化粧シートと同等の性能を付与することはこれまで困難であった。それゆえ、難燃剤を添加する、薄膜化や無機成分の添加などの手段により、樹脂の使用量を減らす等の方法が検討されている（例えば特許文献１など参照）。
【０００４】
しかしながら、難燃剤添加は、効果の高い臭素系はハロゲン物質であり、ＥＵ（欧州連合）のＲｏＨＳ指令とＲＥＡＣＨ規則などに抵触してしまう問題が懸念される。薄膜化は、シートの機械物性や意匠性の低下に繋がるという問題がある。無機成分の添加量を多くすると、機械物性が低下したり生産が不安定化したりする為、前者であれば配合量を抑制する、後者であれば配合量を抑制する、あるいは生産速度を遅くする、もしくはその両方を組み合わせるなどする必要があった。しかしこのような方法を採用すれば、生産性の著しい低下を招くことになる。
【先行技術文献】
【特許文献】
【０００５】
【特許文献１】特許第５６９９７０３号公報
【発明の概要】
【発明が解決しようとする課題】
【０００６】
以上の問題を鑑み、本発明の課題とするところは、従来のオレフィン系化粧シートにおいて起きる制限を解消すること、すなわち、ハロゲン系の難燃剤を使わず、薄膜化による意匠低下も起こさず、無機材料添加量を多くしても、機械物性や生産性が低下する事のない、不燃性能を持ったオレフィン系化粧シートおよび化粧板を提供することである。
更には、オレフィン樹脂シートの積層界面の接着力を高め、外的負荷に対して、剥離を起こし難いような化粧シートおよび化粧板を提供することである。
【課題を解決するための手段】
【０００７】
本発明はこの課題を解決したものであり、すなわちその請求項１にかかる発明は、
無機物含有樹脂層、模様層、ポリオレフィン系透明樹脂層、及び表面保護層を少なくとも有する化粧シートにおいて、前記無機物含有樹脂層が、総厚３０〜１１０μｍの範囲内にあり、無機物６０〜８５質量％、炭化水素系樹脂１〜３９質量％、分散剤０.０１〜１質量％の配合の混合物であり、製膜方向に１．１〜５．０倍に延伸されてなり、更に前記無機物含有樹脂層の最表層には、融点が１００℃以下の成分が添加されている事を特徴とする化粧シートである。
【０００８】
その請求項２にかかる発明は、
前記無機物含有樹脂層が、更に製膜方向と垂直な方向への延伸により、１．１〜１．５倍に延伸されている事を特徴とする、請求項１に記載の化粧シートである。
【０００９】
その請求項３にかかる発明は、
前記無機物が、炭酸カルシウムを主原料とする事を特徴とする、請求項１または２に記載の化粧シートである。
【００１０】
その請求項４にかかる発明は、
前記無機物が、炭酸カルシウムを主原料とし、副原料として、顔料、二酸化チタン、タルク、マイカ、シリカからなる群の中から選ばれる１種類以上を含有する事を特徴とする、請求項１〜３のいずれかに記載の化粧シートである。
【００１１】
その請求項５にかかる発明は、
請求項１〜４のいずれかに記載の化粧シートを、不燃板に貼り合わせた事により得られる、化粧板である。
【発明の効果】
【００１２】
本発明はその請求項１記載の発明により、無機分を多く含有しながらも、機械物性及び生産性に優れた化粧シートを得る事ができる。無機物含有樹脂層に延伸処理を行う事で、例えば製膜直後のスピードが遅く、また厚膜になっていたとしても、その後の延伸によりシートが引き延ばされるので、最終的な生産速度は、その延伸倍率分だけ高速になり、厚みも同じく延伸倍率分だけ薄くなる。また延伸する事によって、樹脂の結晶化が促進する為に機械物性が向上する。更には、延伸時に樹脂と無機物との界面で発生する微小な亀裂（クレーズ）が光を乱反射させる為、不透明になることにより隠蔽性も付与できる。
【００１３】
更には、延伸により結晶化が進行し、インキや接着剤の密着性が低下する懸念があるが、無機物含有樹脂層の最表層に低融点成分を含有する事で、結晶化の進行を抑制でき、後の印刷工程のインキ密着性を向上させる事ができる。
【００１４】
ここで延伸倍率とは、延伸処理前のシートの長さを１として、延伸処理後のシートの長さを倍率で表した値である。延伸倍率としては、１．１〜５.０倍の範囲内が望ましく、更に望ましくは１．５〜３．０倍の範囲内であり、更に望ましくは１．８〜２．５倍の範囲内である。１．１倍以上の延伸をする事で、その効果が有効に発揮され、５．０倍以下にする事で、延伸中の膜切れ・面荒れなどを起こさないシートが得られる。
【００１５】
延伸後の厚みは３０〜１１０μｍの範囲内が望ましい。３０μｍ以上とするとことで、実用上充分な機械物性を保持できると共に、必要な隠蔽性を得る事もできる。１１０μｍ以下とする事で、不燃化粧板用のシートとして充分な量まで樹脂分を減らす事ができる。逆に１１０μｍ以上の厚みでは、使用される樹脂量が従来の化粧シート用着色原反中の樹脂量と変わらなくなり、製造コストが上昇して工業的な価値が低下してしまう。
【００１６】
本発明はその請求項２記載の発明により、引き裂き性を向上させる事が可能になる。ロールの周速比だけで延伸した、所謂１軸延伸シートは、延伸方向の引張や引裂きに対しては強い機械強度を有するが、延伸方向に垂直な方向の引張や引裂きの負荷に対しては、裂け易いという性質を持ってしまう。これを補う為に、シートの幅方向への延伸が好適である。幅方向への延伸は、最低限の機械強度付与が主目的の為、あまり延伸倍率を上げる必要はなく、１．１〜１．５倍の範囲内が好適である。延伸倍率が１．１倍を超える事で、機械物性向上効果が見られ、１．５倍以下にする事で、後工程での熱収縮を抑制する事ができる。
【００１７】
後工程での熱収縮とは、具体的には、印刷後の乾燥工程、ポリオレフィン系透明樹脂層の積層工程、積層完了後の養生工程などが挙げられる。特に、ポリオレフィン系透明樹脂層の積層を押出ラミネーション法により行なおうとする場合には、熱収縮は顕著に起きやすいが、延伸倍率を１．１〜１．５倍の範囲内にしておけば、その問題を防ぐ事が可能となる。
【００１８】
本発明はその請求項３記載の発明により、経済的に安価、且つ樹脂成形に大きな影響を与える事なく無機分の割合の高い無機物含有樹脂層を得る事ができる。その理由としては、炭酸カルシウムを主原料とすることで、粉砕工程で形状の自由度を高められ、粒径、表面の平滑性、粒の球状感を向上させる事ができる為である。平均粒径は粒度分布の５０％平均（Ｄ５０）が０．５〜１０μｍの範囲内にあるのが好適で、１．０〜５μｍの範囲内にあると、より望ましく、２．０〜５μｍの範囲内にあると、更に望ましい。０．５μｍ以上であれば、品質に影響を与えるレベルの凝集を起こしにくく、１０μｍ以下であれば、確率的に発生する粒径の大きな炭酸カルシウムがメッシュを詰まらせたり、押出機内部を傷つけたりする危険性を回避できる。表面の平滑性は高いほど、粒の球状感は高い（球に近い）程、高含有が可能になる。
【００１９】
本発明はその請求項４記載の発明により、更なる付加価値を付与する事ができる。顔料を添加する事で化粧シートにした場合の意匠性向上ができ、二酸化チタンを添加する事で、隠蔽性を更に向上させると共に、白度を向上させる効果も同時に発現させる事ができる。タルク・マイカなどを添加する事で、シートの機械強度を更に向上させる事ができる。
【００２０】
本発明はその請求項５記載の発明により、無機物を多く含んだ化粧シートからなる、ポリオレフィン系の化粧板を得る事ができる。基材に不燃板を用いれば、同じ厚みの従来仕様の化粧シートを貼った場合には不燃性能が得られなかったとしても、本発明の化粧シートを貼った場合には、化粧シートに無機分を多く含有させた分、有機分を減らす事ができた為、不燃性性能が発現される。
【図面の簡単な説明】
【００２１】
【図１】本発明の化粧シートの第一実施例の断面の構造を示す説明図である。
【図２】本発明の化粧シートの第二実施例の断面の構造を示す説明図である。
【発明を実施するための形態】
【００２２】
以下、本発明を図面に基づき詳細に説明する。図１に本発明の化粧シートの第一実施例の断面の構造を示す。本発明の化粧シート１０は、無機物含有樹脂層１、模様層２、ポリオレフィン系透明樹脂層３、表面保護層４の積層体からなる。
無機物含有樹脂層１の両面の最表層には、融点が１００℃以下である低融点材料を含有する層１ａ及び１ｂが形成されている。
【００２３】
図２は本発明の化粧シートの第二実施例として、化粧板の断面の構造を示す。本発明の化粧板２０は、基材とした不燃板１２の上に無機物含有樹脂層１を積層し、さらに模様層２、ポリオレフィン系透明樹脂層３、表面保護層４をこの順に積層した積層体からなる。また、無機物含有樹脂層１の両面の最表層には、融点が１００℃以下である低融点材料を含有する層１ａ及び１ｂが形成されている。
なお、本発明の化粧シート及び化粧板は前記図面や以下の説明のみに限定されるものではなく、別の機能層あるいは材料を有していても、本発明と同様の技術的特徴を有する限りにおいて本発明に含まれる。
【００２４】
ポリオレフィン系透明樹脂層３に用いるポリオレフィン系樹脂としては、特に限定され
るものではないが、具体的にはポリプロピレン、ポリエチレン、ポリブテンなどの他に、αオレフィン（例えば、プロピレン、１−ブテン、１−ペンテン、１−ヘキセン、１−ヘプテン、１−オクテン、１−ノネン、１−デセン、１−ウンデセン、１−ドデセン、トリデセン、１−テトラデセン、１−ペンタデセン、１−ヘキサデセン、１−ヘプタデセン、１−オクタデセン、１−ノナデセン、１−エイコセン、３−メチル−１−ブテン、３−メチル−１−ペンテン、３−エチル−１−ペンテン、４−メチル−１−ペンテン、４−メチル−１−ヘキセン、４，４−ジメチル−１−ペンテン、４−エチル−１−ヘキセン、３−エチル−１−ヘキセン、９−メチル−１−デセン、１１−メチル−１−ドデセン、１２−エチル−１−テトラデセンなどを）を単独重合あるいは２種類以上共重合させたものや、エチレン・酢酸ビニル共重合体、エチレン・ビニルアルコール共重合体、エチレン・メチルメタクリレート共重合体、エチレン・エチルメタクリレート共重合体、エチレン・ブチルメタクリレート共重合体、エチレン・メチルアクリレート共重合体、エチレン・エチルアクリレート共重合体、エチレン・ブチルアクリレート共重合体などのように、エチレンまたはαオレフィンとそれ以外のモノマーとを共重合させたものを使用する事ができる。
【００２５】
無機物含有樹脂層１に用いる無機物としては、特に限定されるものではないが、例えば炭酸カルシウム、酸化チタン、タルク、マイカ（雲母）、シリカ、各種顔料などを好適に用いる事ができる。
【００２６】
模様層２は、化粧シートに木目柄、石目柄、砂地柄、抽象柄など意匠性を付与するため、あるいはベタ着色で基材シートを隠蔽するために設けられる。模様層２の形成方法としては、基材シートの表面あるいは裏面あるいはその両方に、グラビア印刷、オフセット印刷、凹版印刷、スクリーン印刷、フレキソ印刷、シルク印刷、静電印刷、インクジェット印刷等の公知の印刷技法を用いるのが一般的であるが、必ずしもこれに限定されるものではない。
【００２７】
模様層２に用いるインキも、公知のもの、すなわちビヒクルに染料または顔料等の着色剤、体質顔剤を添加し、さらに可塑剤、ラジカル捕捉剤、ワックス、グリース、乾燥剤、硬化剤、増粘剤、分散剤、充填剤等を任意に添加して溶剤、希釈剤等で充分に希釈、攪拌してなるものでよい。
【００２８】
表面保護層４としては、紫外線硬化型、イソシアネート硬化型、電子線硬化型などの樹脂層を設ける方法が一般的であり、それ以外では、熱可塑性の樹脂を積層する方式や、そもそも表面保護層を設けないという方法もあり得る。これらから１種を選ぶか、場合によっては、２種類以上の方式をハイブリッドで使用する方法もある。
【００２９】
表面保護層４の材質は、アクリル系材料が好ましく、耐候性を勘案すると、メタクリレート系が望ましい。その中でも特に、メチルメタクリレートをベースにした樹脂が望ましい。また表面保護層の厚みは、特に規定されるものではないが、３〜２０μｍ程度が好適である。３μｍ以下では充分な耐傷付き性や耐候性を付与する事が難しく、２０μｍ以上では厚みアップによる耐傷付き性の向上効果は殆どみられない代わりにハンドリングや経済性の面で好ましくない場合がある。
【００３０】
低融点成分としては、立体規則性を制御したものや、２種類以上のオレフィンを共重合するなどの方法で作製したものが好適に使用される。前者の例としては、タフセレン（住友化学（株）製）などが使用でき、後者の例としてはタフマーＡ、タフマーＰ、タフマーＤＦ、タフマーＸＭ（以上、三井化学（株）製）、カーネル（日本ポリエチレン（株）製）、ルミタック（東ソー（株）製）、エクセレン（住友化学（株）製）などが使用できる。タフマーＰＮ（三井化学（株）製）の様な、結晶成分と非晶成分が混在するような製品を用いる事も可能である。
【００３１】
以下、予備実験例、及び実施例・比較例を元に、効果の説明を行なう。
【００３２】
（予備実験例）
予備実験において、次のようにして無機物含有樹脂層１として用いるシートを作製した。
高密度ポリエチレン樹脂（ハイゼックス５５０ＢＲ、メルトマスフローレイト＝０．２７ｇ／１０分、（株）プライムポリマー製）を２９．７質量部と、平均粒子径（Ｄ５０）が２．２μｍの炭酸カルシウム（ソフトン１０００、備北粉化工業（株）製）を７０質量部、分散剤として１２ヒドロキシステアリン酸マグネシウム（ＭＳ−６、日東化成工業（株）製）を０．３質量部使用し、バンバリーミキサーを用いて混練した後、ペレタイザーを用いてホットカット方式でペレットＡを作製した。
【００３３】
一方、高密度ポリエチレン樹脂の代わりに超低密度ポリエチレン樹脂（タフマーＤＦ８１０、三井化学（株）製、融点６６℃、メルトマスフローレイト＝１．２ｇ／１０分）を使用した他は、上記と同じ方法を用いて、ペレットＢを作製した。
【００３４】
作製したペレットを、Ｔダイ型２種３層単軸共押出機を用いて、シート製膜を行なった。条件は、設定温度２００℃、冷却はロールニップ方式、リップギャップ１．０ｍｍ、エアギャップ１１０ｍｍ、ライン速度１０ｍ／ｍｉｎ、製膜総厚７０μｍ狙いとした。層比は吐出量から１／４／１の割合となるように回転数を調整した。中間層にはペレットＡを単独で使用し、最表層にはペレットＡとペレットＢを７０／３０の割合でドライブレンドしたものを用いた。しかしながら、溶融樹脂のＴダイ吐出後から膜切れを起こしてしまい、安定した製膜はできなかった。
【００３５】
製膜厚みを１００μｍまで上げたところ、Ｔダイ吐出後の膜切れはなくなり、更に２００μｍまで厚くしていく事で、厚み精度が公差１０μｍ以内で製膜可能となった。
【実施例】
【００３６】
（実施例１〜４）
予備実験例１で作製した無機物含有樹脂層１に用いるシートを、９０℃で加熱しながらロールの周速比を用いて延伸し、厚みを７０μｍまで薄膜化（延伸倍率２．９倍）し、１軸延伸シートＡを作製した。更に、シート端部をチャッキングし、同じく９５℃で横方向に延伸する事で、厚みを６０μｍまで薄膜化（延伸倍率１．２倍）する事で、２軸延伸シートＢを作製した。
【００３７】
炭酸カルシウム（ソフトン１０００、備北粉化工業（株）製）を７０質量部のうちの５重量部を、二酸化チタン（タイペークＣＲ−６３、石原産業（株）製）に置き換えた他は、予備実験及び実施例の二軸延伸と同じ方法を用いて、酸化チタン入りの２軸延伸シートＣを作製した。
【００３８】
炭酸カルシウム（ソフトン１０００、備北粉化工業（株）製）を７０質量部のうちの５重量部を、タルク（Ｐ−８、日本タルク（株）製）に置き換えた他は、予備実験及び実施例の二軸延伸と同じ方法を用いて、タルク入りの２軸延伸シートＤを作製した。
【００３９】
グラビアインキ（ＸＳ−７５６；ＤＩＣグラフィックス株式会社製）にイソシアネート硬化剤を添加し、メチルエチルケトン溶剤で粘度調整を行った塗工液を準備し、前記の通り作製したシートＡ〜Ｄの片面に、グラビア印刷法を用いて模様層２を印刷した。反対側の面には、前記グラビアインキから顔料成分を抜いたものを準備し、更にシリカを適量添加したものを、グラビアコーターを用いて、塗布量１ｇ／ｍ２（ドライ）狙いで塗工した
。
【００４０】
養生後の無機物含有樹脂１に模様層２を設けた側に、アンカーコート剤（タケラック＿Ａ３２１０：三井化学株式会社製）としてイソシアネート硬化剤を添加し、更に酢酸エチル溶剤で固形分が２５％になるように希釈し、バーコーターを用いて塗布量１ｇ／ｍ２（ドライ）狙いで塗工した後、Ｔダイ２種２層共押出ラミネータを用いて、予め下記表１の通りに樹脂１と樹脂２を配合し、混練したポリプロピレン樹脂を共押出ラミネートして、ポリオレフィン系透明樹脂層３を形成した。
【００４１】
その後コロナ処理を行い、表面保護層４として、アクリレート系コート剤（ＵＣクリヤー＿Ｗ４８０Ｅ：ＤＩＣグラフィックス株式会社製）に、ヘキサメチレンジイソシアネート系硬化剤と希釈溶剤としてメチルエチルケトンを適宜添加して、バーコーターを用いて塗布量６±１ｇ／ｍ２（ドライ）の範囲内に収まるように塗工した。その後、４０℃のオーブン下で３日間の養生を行なった。このようにして、表２の通り、実施例１〜４のポリオレフィン系化粧シートを作製した。
【００４２】
【表１】
2019042959.tif 000003
【００４３】
【表２】
2019042959.tif 000004
【００４４】
（比較例１）
実施例１〜４で作製したＡ〜Ｄのシートの代わりに、Ｔダイ押出機で作製された着色シート（ＯＷ、無機分２０質量％、厚み６０μｍ、リケンテクノス（株）製）を用いて、比較例１の化粧シートを作製した。このシートは無機分２０質量％であるため、前記実施例よりも無機物含有量が少ない。
【００４５】
（比較例２）
実施例１で低融点成分層１ａ、１ｂに用いたペレットＢを添加せず、ペレットＡのみで作製したほかは、実施例１と同じ方法を用いて、比較例２の化粧シートを作製した。
【００４６】
＜性能評価＞ 
（発熱性試験）
上記のようにして作製した、実施例１〜４及び比較例１〜２の化粧シートを、不燃化粧板（ダイライト、大建工業（株）製）に、シアノアクリレート系の接着剤を用いて貼りあわせた後、ＩＳＯ５６６０−１：２００２に準拠した方法で２０分間の発熱性試験を行い、総発熱量を測定した。測定はｎ＝３で行い、数値はその中央値を採用した。結果を表３に示す。尚、発熱性試験においては、８．０ＭＪ／ｍ２以下である事が、合格判定基準である。
【００４７】
【表３】
2019042959.tif 000005
【００４８】
＜表面保護層の密着性＞ 
実施例１〜４及び比較例１〜２の化粧シートを、アンカーコートを塗工する前の状態で、８０℃２時間と−２０℃２時間を１０サイクル、の各環境下に置いて寒熱繰り返し試験を実施した後、セロハンテープ剥離試験をおこなって、インキの剥離状態を確認した。その結果を表４に示す。 
【００４９】
【表４】
2019042959.tif 000006
【００５０】
表３、表４の結果から、本発明の化粧シートは発熱性が低く、インキの密着性も充分と
判定された。一方、無機物含有量が少ないシートを用いた比較例１は発熱量が大きく、低融点成分を含まないシートを用いた比較例２はインキ密着性が不可であった。以上から、本発明の化粧シート及びこれを用いた化粧板は、ポリオレフィン系樹脂を用いながら不燃性及び剥離強度に優れることがわかった。
【産業上の利用可能性】
【００５１】
本発明の化粧シートおよび化粧板は、無機分を多く含むため、発熱性試験において、燃焼発熱量を抑制する事ができる。従来までは発熱性を抑制する為に、透明ポリオレフィン系樹脂層を薄膜化する必要があったが、その代わりにエンボス意匠性に乏しい柄しか提供できなかったり、所望の耐候性能を充分に付与できなかったりするなどの不具合が生じていた。しかし本発明の化粧シートおよび化粧板では、これらの問題が解決されている。さらにインキの密着性も向上しており、長期間に渡る使用においても、剥離や浮きなどの問題が発生する可能性は極めて少ないと考えられる。
【符号の説明】
【００５２】
１…無機物含有樹脂層
１ａ、１ｂ…低融点成分層
２…模様層 
３…透明ポリオレフィン系樹脂層 
４…表面保護層 
１２…不燃板
１０…化粧シート
２０…化粧板
【図１】
2019042959.tif 000007
【図２】
2019042959.tif 000008